(57)【要約】      （修正有）【課題】Ｃローラ帯電系で高硬度、高弾性特性を示す感光ドラムを用い、長期に渡って汚れが少なく安定した転写ができる画像形成装置を提供する。【解決手段】像担持体と帯電手段と、静電潜像形成手段と現像手段及び転写手段とを含む画像形成装置において、該像担持体である感光体は、導電性支持体上に感光層及び保護層を有し、該保護層は、２５℃湿度５０％の環境下でビッカース四角錐ダイヤモンド圧子を用いて硬度試験を行い，最大荷重６ｍＮで押し込んだときのＨＵ（ユニバーサル硬さ値）が１５０Ｎ／ｍｍ2以上２２０Ｎ／ｍｍ2以下であり、且つ弾性変形率Ｗｅが４５％以上６５％以下であり、上記感光体保護層表面の表面粗さＲｚｊｉｓをＤ１（μｍ）、転写手段の表面粗さＲｚｊｉｓをＤ３（μｍ）、転写手段のアスカーＣ硬度をＣ（°）、トナーの重量平均粒径をＤ２（μｍ）とする時、    Ｄ１×Ｗｅ／１０＜Ｄ２＜Ｄ３×Ｃ／１００を満たすことを特徴とする。【選択図】図１
2006184688.tif 000002
【特許請求の範囲】
【請求項１】
像担持体を帯電する帯電手段と、帯電した像担持体に静電潜像を形成する静電潜像形成手段と、前記静電潜像をトナー現像して、像担持体上にトナー像を形成する現像手段と、像担持体上のトナー像を転写する転写手段とを少なくとも含む画像形成装置において、
該像担持体である感光体は、少なくとも導電性支持体上に感光層及び保護層を有し、該保護層は、２５℃湿度５０％の環境下でビッカース四角錐ダイヤモンド圧子を用いて硬度試験を行い，最大荷重６ｍＮで押し込んだときのＨＵ（ユニバーサル硬さ値）が１５０Ｎ／ｍｍ2以上２２０Ｎ／ｍｍ2以下であり、且つ弾性変形率Ｗｅが４５％以上６５％以下であり、
上記感光体保護層表面の表面粗さＲｚｊｉｓをＤ１（μｍ）とし、転写手段の表面粗さＲｚｊｉｓをＤ３（μｍ）とし、転写手段のアスカーＣ硬度をＣ（°）とし、トナーの重量平均粒径をＤ２（μｍ）とする時、
Ｄ１×Ｗｅ／１０＜Ｄ２＜Ｄ３×Ｃ／１００    （Ａ）
を満たすことを特徴とする画像形成装置。
【請求項２】
該転写手段は、弾性層及びそれを覆う表面層を有することを特徴とすることを特徴とする請求項１に記載の画像形成装置。
【請求項３】
該転写手段は、弾性層上に表面層を形成することにより、表面層のない状態よりも、硬度が高くなることを特徴とする特徴とする請求項２に記載の画像形成装置。
【請求項４】
該転写手段の表面層の厚みがトナーの重量平均粒径Ｄ２（μｍ）以上であることを特徴とする請求項２又は３に記載の画像形成装置。
【請求項５】
該転写手段は、像担持体に接触して転写材へトナー像を転写する転写ローラであることを特徴とする請求項１乃至４のいずれかに記載の画像形成装置。
【請求項６】
該転写手段は、像担持体に対して１．６×１０-2Ｎ／ｃｍから６．３×１０-1Ｎ／ｃｍで加圧されることを特徴とする請求項５に記載の画像形成装置。
【請求項７】
該転写手段は、像担持体の周速度に対して、１．０±０．０１の比率の周速度で回転することを特徴とする請求項５又は６に記載の画像形成装置。
【請求項８】
像担持体である感光体の該保護層は、同一分子内に一つ以上の連鎖重合性官能基を有する正孔輸送性化合物及び該正孔輸送性化合物を重合、硬化したものの一方または両方を含有し、少なくとも熱、光、放射線の何れかにより硬化されたものであることを特徴とする請求項１乃至７のいずれかに記載の画像形成装置。
【請求項９】
該感光体の保護層には少なくともフッ素樹脂が含有されていることを特徴とする請求項１乃至８のいずれかに記載の画像形成装置。
【請求項１０】
該トナー像を形成するトナーが少なくとも結着樹脂及び着色剤を含有し、更に該トナーには一次粒子の平均粒径が８０ｎｍ以上２２０ｎｍ以下で、凝集体の粒径が８００ｎｍ以上の粒子が１個数％以下であり、ペロブスカイト型結晶の無機微粉体が外添されていることを特徴とする請求項１乃至９のいずれかに記載の画像形成装置。
【請求項１１】
該無機微粉体中に粒子形状が概略立方体又は直方体であるものを６０個数％以上含有していることを特徴とする請求項１０に記載の画像形成装置。
【請求項１２】
該無機微粉体がチタン酸ストロンチウム又はチタン酸バリウムでありことを特徴とする請求項１１に記載の画像形成装置。
【請求項１３】
該無機微粉体が外添されている該トナーは重量平均粒径Ｄ２（μｍ）が４〜７μｍで、平均円形度が０．９４〜０．９９であることを特徴とする請求項１乃至１２のいずれかに記載の画像形成装置。
【請求項１４】
該帯電手段は、該像担持体に接触し帯電バイアスとしてＡＣ＋ＤＣが印加されることを特徴とする請求項１乃至１３のいずれかに記載の画像形成装置。
【発明の詳細な説明】
【技術分野】
【０００１】
本発明は、電子写真装置、静電記録装置、静電印刷法装置の画像形成装置に関するものであり、更に詳しくは、硬化性樹脂を表面層に含有した感光体を用い、電圧を印加した転写部材を転写材に押圧しながら静電転写する当接転写工程とを有する画像形成装置に関するものである。
【背景技術】
【０００２】
一般的に、複写機、プリンタおよびファクシミリのように、画像を紙などの記録媒体に記録する画像形成装置においては、画像を記録媒体に記録するシステムとして、電子写真システムが採用されている。
【０００３】
電子写真システムは、表面に感光物質が塗布された像担持体を感光ドラムとする。まず、感光体の表面が一様に帯電された後に、感光体の表面にレーザ光が照射され、照射された部分と照射されなかった部分との間に電位差が与えられる。次に、現像剤に含まれる帯電したトナーが感光体の表面に付着することによって、感光ドラムの表面上にトナー像が形成される。その後、そのトナー像が記録媒体に転写され、記録媒体上に画像が形成される。そして感光体上に転写せずに残った残留現像剤等は種々の方法で除去され、上述の工程が繰り返される。
【０００４】
近年、この様な複写装置は、単なる原稿を複写するための事務処理用複写機としてではなく、デジタル技術の導入により他の情報処理機と結び付いた情報出力機器として、あるいは多機能化により画像情報の加工や編集が容易になり新規なオリジナル原稿を作製するための複写機として、更に個人向けのパーソナルコピーとして使われはじめた。
【０００５】
そのため、より高速化、より高画質化、より小型軽量化が追求され、より高信頼性が厳しく追求されてきている。
【０００６】
そのような中で、電子写真技術を用いたプリンタや複写機において、被帯電体としての感光体表面を帯電処理する手段として、コロナ帯電装置が従来から広く利用されてきた。コロナ帯電装置は感光体表面を所定の電位に均一に帯電処理する手段として有効であるが、高圧電源を必要とし、また、オゾンの発生量が多い等の問題点を有している。
【０００７】
この様なコロナ帯電装置に対して、電圧を印加した帯電部材（例えば導電性弾性ローラあるいはブレード）を感光体に接触させて感光体を帯電処理する接触帯電装置が提案されている。例えば、上記で提案されている装置は、電源の低圧化が図れ、オゾンの発生量がきわめて少ない等の長所を有していることから、コロナ帯電装置にかわって感光体、誘電体等の像担持体、その他の被帯電体面の帯電処理手段として実用化されている。
【０００８】
また、転写装置においても従来から広く実用化されているコロナ放電を利用した転写手段にかわり、回転円筒状、無端ベルト状など無端状に走行する感光体に対し、電圧を印加した転写部材（例えば導電性弾性ローラ）を感光体に圧接してこれらの両者間に転写材を通過させ、感光体側のトナー像を転写材に転写するように構成した装置が提案されている。
【０００９】
例えば、上記で提案されている当接転写装置はコロナ放電を利用した転写装置と比べて、電源の低圧化が図れ、オゾンの発生量が少なく、また転写部材の感光体への圧接力を調整することによって転写材の感光体への吸着領域を拡大することができ、転写材を転写部位において積極的に押圧支持できる。このため、転写材搬送手段による同期不良や転写材に存在するループ、カール等による転写ずれを生ずる恐れが少なく、画像形成装置の小型化に伴う転写材搬送路の短縮化、感光体の小径化等の要請にも対処しやすい等の長所を持っている。
【００１０】
既に述べたように、この様な接触帯電、当接転写手段を有する画像形成装置では、コロナ帯電・転写と比べて、比較的低電圧のバイアスで感光体の均一な帯電と十分な転写が可能となるため、装置自体の小型化、オゾン等のコロナ放電生成物抑制の点で優れている。
【００１１】
また、このような接触転写手段においては、非画像部でのかぶりトナーやクリーニングブレードからすり抜けて感光体上を連れまわっている外添剤等の汚れを低減するために、転写ローラの表面粗さをトナー粒径より大きくすることが提案されている（例えば特許文献１参照）。
【００１２】
従来の電子写真感光体が有していた問題点を解決し、膜強度を高くすることによって耐摩耗性及び耐傷性を向上させることで高耐久な感光体、さらに、繰り返し使用時における残留電位の上昇等の感光体特性変化や劣化が非常に少なく、繰り返し使用時も安定した性能を発揮することができる電子写真感光体として、硬化性樹脂を表面層に含有した感光体を用いることで達成されるという提案がなされている（例えば特許文献２参照）。
【００１３】
しかしながら、特に高湿環境での使用やプロセススピードが速い機械に用いた場合、これらの耐摩耗性の高い感光体は、感光体の削れが少ないために、表面に付着した帯電生成物を、例えばクリーニングブレードなどで、感光体の表面を削ることで除去させることが困難であり、画像流れやブレードの損傷や鳴き、捲れなどの問題がさらに顕著に発生しやすい傾向にある。
【００１４】
これらの問題に対して、トナー中に研磨作用を有する粒子を添加し、前記の如き感光体表面に付着した帯電生成物を剥ぎ取ることによって改善させることがしられている。しかしながら従来用いられていた研磨粒子は粒径が大きく、粒度分布もブロードなため感光体表面を均一に研磨するには、トナーに多量に添加する必要があるが、多量に添加すると現像特性（特に飛散や反転かぶり、研磨粒子の蓄積）への問題が発生しやすかった。この点を改良したものとして、粒径を細かく疎粒を少なくしたチタン酸ストロンチウムを提案し、少量添加で優れた研磨効果がある無機微粉体を提案しているものもある（例えば特許文献３参照）。
【００１５】
【特許文献１】特開平０５−３１３５２７号広報
【特許文献２】特開２００２−８２４６９号公報
【特許文献３】特開平１０−１０７７０号公報
【発明の開示】
【発明が解決しようとする課題】
【００１６】
しかしながら、前記の接触転写法を用いた画像形成装置において、結着樹脂と磁性体等の着色剤からなるトナー粒子に、シリカ等の流動性付与剤を含有した一般的な現像剤を用いた場合、転写後のクリーニング工程で除去しきれなかった残留現像剤が僅かに感光体表面に存在してしまい、当接により転写を行う装置においては、当接部位より転写電流が供給されるため、ある程度の圧力を転写装置に加圧する必要があり、この押接圧を加えることにより感光体の潜像上のトナー像にも圧力が加わりトナー凝集が起こる。この結果、トナーが感光体表面や転写装置の当接部材表面に固着しやすくなり、フィルミングやトナー融着が発生する。これらにより、クリーニング不良、転写不良が発生し、得られた画像には、画像濃度の低下とムラベタ黒画像での白斑点模様、ベタ白画像での黒斑点模様が発生しやすい問題がある。
【００１７】
感光体上の転写後の残留現像剤を除去する方法としては、ブレード方式、ファーブラシ方式、磁気ブラシ方式等の方法が知られているが、これらの方法で、感光体上の転写後の残留現像剤を完全に除去することは、困難である。
【００１８】
感光体としては、複写装置の小型化、低コスト化のために有機半導体材料から成る感光体が一般的に利用されている。従来の有機半導体材料から成る感光体は機械的耐久性が劣る結果、研磨剤成分を含んだ現像剤を用いることによりクリーナー部において耐久とともに感光体表面が適度に削られ、常に新しい感光面が現れるためフィルミングやトナー融着等の問題がほとんど発生しなかった。
【００１９】
しかし、トナーに関しては、近年、高画質化や低ランニングコスト化、高速化の要請から、以下のようなのような要請が増大してきている。高画質化のためには、トナーの小径化が不可欠である。そのため、トナーの小径化の傾向が顕著になってきている。そして、トナーの粒径の小径化が進むにつれ、トナーと感光ドラムの表面との比表面積が大きくなる。これにより、単位質量当たりのトナーの感光ドラム表面への付着力が大きくなるため、感光ドラムの表面のクリーニング性が悪化する。
【００２０】
トナーの粒径が小さくなるにつれて、トナーの流動性が悪化する。そのため、より多量の添加剤が必要となる。そして、このような多量の添加剤により、クリーニングブレードの摩耗や欠け、感光ドラムの表面に局所的なスジ傷が発生してしまい、クリーニングブレードからトナーや外添剤のすり抜ける危険性が増大する。
【００２１】
また、従来の粉砕法により生成される粉砕トナーにおいても、重合法により生成される重合トナーが採用されてきている。この重合トナーは粉砕トナーに比べて真球度が高いという特徴があるため転写効率が良く、また製法上ＷＡＸ内包化等が容易なため、オイルレス定着が可能となる等の利点を有する反面、クリーニングブレードからのすり抜けが発生し易くなってきている。
【００２２】
このため、該高耐久性感光体を前記のコロナ放電を用いない接触転写手段を含む画像形成装置を用いた場合、転写ローラが押接圧を持って感光体表面に圧接されているため、残留現像剤や、潜像上に現像されたトナー像が感光体表面および各当接部材表面に押し付けられることにより、フィルミングやトナー融着が発生しやすい状況にあること、また、感光体表面層の機械的耐久性が高いため、耐久による感光体表面層の削れ量が少なく、発生したフィルミングやトナー融着層を削り取ることができないこと等により、フィルミングやトナー融着が発生するようになった。
【００２３】
また、転写ローラ表面にトナーや外添剤が付着、堆積することにより、転写ローラが十分にその機能を果たせなくなり、転写不良や転写抜けが発生するようになってきた。
【００２４】
前述したように、転写残トナーや感光体上に残留する外添剤等により、転写ローラ汚れを防止するため、転写ローラの表面粗さをトナーの粒径より粗くすることも提案されているが、十分な効果が得られていない。
【００２５】
本発明の目的は、高硬度感光体と転写手段との組み合わせにおける画像形成装置の転写を安定して行い、高品質の画像を得ることができる画像形成装置を提供することにある。
【課題を解決するための手段】
【００２６】
上記目的を達成するため、本出願に係る発明は、像担持体を帯電する帯電手段と、帯電した像担持体に静電潜像を形成する静電潜像形成手段と、前記静電潜像をトナー現像して、像担持体上にトナー像を形成する現像手段と、像担持体上のトナー像を転写する転写手段とを少なくとも含む画像形成装置において、
該像担持体である感光体は、少なくとも導電性支持体上に感光層及び保護層を有し、該保護層は、２５℃湿度５０％の環境下でビッカース四角錐ダイヤモンド圧子を用いて硬度試験を行い，最大荷重６ｍＮで押し込んだときのＨＵ（ユニバーサル硬さ値）が１５０Ｎ／ｍｍ2以上２２０Ｎ／ｍｍ2以下であり、且つ弾性変形率Ｗｅが４５％以上６５％以下であり、
上記感光体保護層表面の表面粗さＲｚｊｉｓをＤ１（μｍ）とし、転写手段の表面粗さＲｚｊｉｓをＤ３（μｍ）とし、転写手段のアスカーＣ硬度をＣ（°）とし、トナーの重量平均粒径をＤ２（μｍ）とする時、
Ｄ１×Ｗｅ／１０＜Ｄ２＜Ｄ３×Ｃ／１００    （Ａ）
を満たすことを特徴とする画像形成装置とし、
該転写手段は、弾性層及びそれを覆う表面層を有することを特徴とすることを特徴とし、
該転写手段は、弾性層上に表面層を形成することにより、表面層のない状態よりも、硬度が高くなることを特徴とし、
該転写手段の表面層の厚みがトナーの重量平均粒径Ｄ２（μｍ）以上であることを特徴とし、
該転写手段は、像担持体に接触して転写材へトナー像を転写する転写ローラであることを特徴とし、
該転写手段は、像担持体に対して１．６×１０-2Ｎ／ｃｍから６．３×１０-1Ｎ／ｃｍで加圧されることを特徴とし、
該転写手段は、像担持体の周速度に対して、１．０±０．０１の比率の周速度で回転することを特徴とし、
像担持体である感光体の該保護層は、同一分子内に一つ以上の連鎖重合性官能基を有する正孔輸送性化合物及び該正孔輸送性化合物を重合、硬化したものの一方または両方を含有し、少なくとも熱、光、放射線の何れかにより硬化されたものであることを特徴とし、
該感光体の保護層には少なくてもフッ素樹脂が含有されていることを特徴とし、
該トナー像を形成するトナーが少なくても結着樹脂及び着色剤を含有し、更に該トナーには一次粒子の平均粒径Ｄ０が８０ｎｍ以上２２０ｎｍ以下で、凝集体の粒径が８００ｎｍ以上の粒子が１個数％以下であり、ペロブスカイト型結晶の無機微粉体が外添されていることを特徴とし、
該無機微粉体中に粒子形状が概略立方体又は直方体であるものを６０個数％以上含有していることを特徴とし、
該無機微粉体がチタン酸ストロンチウム又はチタン酸バリウムでありことを特徴とし、
該無機微粉体が外添されている該トナーは重量平均粒径が４〜７μｍで、平均円形度が０．９４〜０．９９であることを特徴とし、
該帯電手段は、該像担持体に接触し帯電バイアスとしてＡＣ＋ＤＣが印加されることを特徴とし、
該帯電手段は、該像担持体に接触し帯電バイアスとしてＡＣ＋ＤＣが印加されることを特徴とする画像形成装置によって、本発明の目的が達成される。
【発明の効果】
【００２７】
本発明によれば、高硬度、高耐久な感光ドラムを使用しても、転写ローラ汚れが少なく、安定した転写が長期に渡って確保することができる。
【発明を実施するための最良の形態】
【００２８】
以下、この発明の実施形態について図面を参照しながら説明する。なお、以下の実施形態の全図においては、同一または対応する部分には同一の符号を付す。
【００２９】
（全体構成）
接触転写を有する画像形成装置の一例について、図１の概略構成図を基に説明する。尚、説明の都合上、帯電部材を帯電ローラ、転写部材を転写ローラとして説明する。
【００３０】
１は回転ドラム型の静電荷像担持体（以下、感光体と記す）であり、該感光体１はアルミニウム等の導電性基板と、その外面に形成した光導電層とその保護層とを基本構成層とするものであり、本実施例の感光体１は直径３０ｍｍで、図面上時計方向に２１０ｍｍ／ｓｅｃの周速度（プロセススピード）で回転される。
【００３１】
２は帯電部材である帯電ローラであり、中心の芯金とその外周を形成した導電性弾性層とを基本構成としている。帯電ローラ２は、感光体１の表面に所定の押接圧を持って圧接され、感光体１の回転に伴い従動回転し、所定のバイアスが印加されることにより感光体１の表面が帯電される。
【００３２】
次いで画像露光３により静電潜像画像形成され、現像手段４によりトナー画像として可視化されて行く。５は転写部材である転写ローラであり、中心の芯金とその外周を形成した導電性弾性層とその表面に形成される表面層を基本構成とするものである。転写ローラ５は、感光体１の表面に所定の押接圧を持って圧接され回転する。
【００３３】
転写材８は感光体１と転写ローラ５との間に搬送されると同時に、転写ローラ５にトナーと逆極性のバイアスを印加することにより感光体１上のトナー画像が転写材８の表面側に転写される。
【００３４】
次いで転写材８は、ハロゲンヒーターを内蔵させた加熱ローラとこれと押接力を持って圧接された弾性体の加圧ローラとを基本構成とする定着器９へ搬送され、定着ローラと加圧ローラ間を通過することによりトナー像が転写材８に定着して画像形成物として排出される。
【００３５】
トナー画像転写後の感光体１表面では転写後の残留現像剤等の付着汚染物質を、感光体１にカウンター方向に圧接された弾性クリーニングブレードを具備したクリーニング装置６で清浄面化し、更に除電露光装置７により除電されて、繰り返して作像する。
【００３６】
（感光ドラム）
次に、この発明の実施形態による感光体ドラムについて、以下に説明する。
【００３７】
本発明におけるＨＵ（ユニバーサル硬さ値）及び弾性変形率は、圧子に連続的に荷重をかけ、荷重下での押し込み深さを直読し連続的硬さを求められる微小硬さ測定装置フィシャースコープＨ１００Ｖ（Ｆｉｓｃｈｅｒ社製）を用いて測定した。圧子は対面角１３６°のビッカース四角錐ダイヤモンド圧子を使用した。荷重の条件は最終荷重６ｍＮまで段階的に（各点０．１ｓｅｃの保持時間で２７３点）測定した。
【００３８】
出力チャートの概略を図２に示す。縦軸は荷重（ｍＮ）で横軸は押し込み深さｈ（μｍ）であり、段階的に荷重を増加させ６ｍＮまで荷重をかけ、その後同様に段階的に荷重を減少させた結果である。
【００３９】
ＨＵ（ユニバーサル硬さ値：以下ＨＵと呼ぶ）は、６ｍＮで押し込んだ時の同荷重下での押し込み深さから下記式（１）によって規定される。
【００４０】
【数１】
2006184688.tif 000003
【００４１】
弾性変形率は圧子が膜に対して行った仕事量（エネルギー）、すなわち圧子の膜に対する荷重の増減によるエネルギーの変化より求めたものであり、下記式（２）からその値は求まる。全仕事量Ｗｔ（ｎＷ）は図２中のＡ−Ｂ−Ｄ−Ａで囲まれる面積で表され、弾性変形の仕事量Ｗｏ（ｎＷ）はＣ−Ｂ−Ｄ−Ｃで囲まれる面積で表される。
弾性変形率Ｗｅ＝Ｗｏ／Ｗｔ×１００（％）    （２）
【００４２】
前述の如く、有機電子写真感光体に求められる性能として機械的劣化に対する耐久性の向上が挙げられる。一般的に膜の硬度は外部応力に対する変形量が小さいほど高く、電子写真感光体も当然の如く鉛筆硬度やビッカース硬度が高いものが機械的劣化に対する耐久性が向上すると考えられている。しかしながら、これらの測定により得られる硬度が高いものが必ずしも耐久性の向上を望めたわけではなく、ＨＵと弾性変形率の値が、ある範囲の場合に感光体表面層の機械的劣化が起り難くなる。
【００４３】
すなわち、ビッカース四角錐ダイヤモンド圧子を用いて硬度試験を行い、最大荷重６ｍＮで押し込んだ時のＨＵが１５０Ｎ／ｍｍ2以上２２０Ｎ／ｍｍ2以下であり、かつ、弾性変形率が４５％以上６５％以下である電子写真感光体を用いることによって飛躍的に向上した。また、更なる特性の向上にはＨＵ値が１６０Ｎ／ｍｍ2以上２００Ｎ／ｍｍ2以下であることがより好ましい。
【００４４】
ＨＵと弾性変形率を切り離してとらえることはできないが例えばＨＵが２２０Ｎ／ｍｍ2を超えるものであるとき、弾性変形率が５０％未満であるとクリーニングブレードや帯電ローラに挟まれた紙粉やトナーが感光体の弾性力が不足しているが故に、弾性変形率が６５％より大きいと弾性変形率は高くても弾性変形量は小さくなってしまうが故に、結果として局部的に大きな圧力が作用し、深い傷が発生してしまう。よって、ＨＵが高いものが必ずしも感光体として最適ではないと考えられる。
【００４５】
また、ＨＵが１５０Ｎ／ｍｍ2未満で弾性変形率が６５％を超えるものの場合、たとえ弾性変形率が高くても塑性変形量も大きくなってしまいクリーニングブレードや帯電ローラに挟まれた紙粉やトナーが擦られることで削れたり細かい傷が発生したりしてしまう。
【００４６】
本発明において用いられる感光体ドラムは、少なくとも表面層が重合または架橋して硬化された化合物を含有した電子写真感光体からなる。なお、この硬化手段としては、熱、可視光や紫外線などの光、更に放射線を用いることができる。
【００４７】
したがって、この実施形態において、感光体の表面層を形成する方法としては、表面層用として用いられる、重合または架橋により硬化可能な化合物を、融解または含有している塗布溶液を用い、浸漬コーティング法、スプレーコーティング法、カーテンコーティング法、スピンコーティングなどにより塗布した後、この塗布された化合物を硬化手段により硬化する方法が採用される。
【００４８】
これらのうち、感光体を効率よく大量生産する方法としては、浸漬コーティング法がもっとも好ましく、この第１の実施形態においても浸漬塗布法を採用することが可能である。
【００４９】
また、この実施形態による感光体ドラムの構成は、外径が例えば約３０ｍｍの導電性基体上に、電荷発生物質と電荷輸送物質の双方を同一の層に含有する層構成の単層型か、電荷発生物質を含有する電荷発生層と電荷輸送物質を含有合する電荷輸送層を、順次または逆順に積層した構成の積層型のいずれかである。さらに、感光層上に表面保護層を形成することも可能である。
【００５０】
また、この発明の実施形態においては、少なくとも感光体の表面層が、熱や可視光、紫外線などの光、さらに放射線により重合または架橋し硬化させることができる化合物を含有していればよい。そして、好ましくは、感光体としての特性、特に残留電位などの電気的特性および耐久性の観点から、電荷発生層および電荷輸送層を順次積層した機能分離型の感光体構成、または、この機能分離型の感光体構成で積層された感光層上に、さらに表面保護層を形成した構成とするのが好ましい。
【００５１】
この実施形態においては、表面層における、重合または架橋における化合物の硬化方法としては、感光体特性の劣化が少なく、残留電位の上昇が発生せず、十分な硬度を示すことができることから、好適には、放射線が用いられる。
【００５２】
放射線による重合は重合開始剤と特に必要とせず、非常に高純度な３次元マトリックスの表面層を作製することができ、良好な電子写真特性を示す感光体を得ることができるから好ましい。
【００５３】
この重合または架橋を発生させる際に使用する放射線としては、電子線またはガンマ線が望ましい。これらのうちの電子線を使用する場合、加速器として、スキャニング型、エレクトロンカーテン型、ブロードビーム型、パルス型およびラミナー型などのあらゆる形式を使用することが可能である。
【００５４】
また、電子線を照射する場合においては、この第１の実施形態による感光体における電気特性および耐久性能を発現するために、照射条件としては、加速電圧を２５０ｋＶ以下とするのが好ましく、１５０ｋＶ以下がより好ましい。また、照射線量を、１０ｋＪ／ｋｇ以上１０００ｋＪ／ｋｇ以下の範囲内にするのが好ましく、５０ｋＪ／ｋｇ以上２００ｋＪ／ｋｇ以下の範囲内とするのがより好ましい。
【００５５】
加速電圧が上述の範囲の上限より大きいと、感光体特性に対する電子線照射による損傷、いわゆるダメージが増加する傾向にある。また、照射線量が上述の範囲の下限より少ないと、硬化が不十分となりやすい。また、線量が多い場合には感光体特性の劣化が生じやすいため、この観点から、線量は、上述の範囲内から選択するのが望ましい。
【００５６】
さらに、表面層をより硬化させるために、電子線による重合反応時に加熱すると良い。加熱するタイミングとしては、ラジカルが存在する間に感光体が一定の温度になっていればよいため、電子線照射前、照射後、何れの段階で加熱しても良い。加熱温度は、感光体の温度が室温から２５０℃となるように調節すればよい。より好ましくは５０℃から１５０℃である。温度が上記より高い場合には電子写真感光体の材料に劣化が生じるからである。
【００５７】
加熱する時間は、その温度にもよるが、おおよそ数秒から数十分程度でよい。照射及び加熱時の雰囲気は、大気中、窒素及びヘリウム等の不活性ガス中、真宮中の何れの場合であっても構わない。酸素によるラジカルの影響を抑制できるという点で、不活性ガス中或いは真空中が好ましい。
【００５８】
また、重合または架橋が生じて硬化可能な表面層用の化合物としては、反応性の高さ、反応速度の速さ、および硬化後に達成される硬度の高さの観点から、分子内に不飽和重合性官能基を含むものが好ましい。
【００５９】
さらに、不飽和重合性官能基を分子内に有する分子の中でも、特に、アクリル基、メタクリル基およびスチレン基を有する化合物が好ましい。
【００６０】
また、この第１の実施形態による不飽和重合性官能基を有する化合物とは、その構成単位の繰り返しの状態により、モノマーとオリゴマーとに大別される。モノマーとは、不飽和重合性官能基を有する構造単位の繰り返しがなく、比較的分子量の小さいものを示す。
【００６１】
他方、オリゴマーとは、不飽和重合性官能基を有する構造単位の繰り返し数が２〜２０程度の重合体である。また、ポリマーまたはオリゴマーの末端のみに不飽和重合性官能基が結合した、いわゆるマクロノマーを、この第１の実施形態による表層用の硬化性化合物として使用することも可能である。
【００６２】
また、この実施形態による不飽和重合性官能基を有する化合物は、表面層として必要とされる電荷輸送機能を満足させるために、化合物が電荷輸送化合物を採用することが、より好ましい。この電化輸送化合物の中でも、正孔輸送機能を持った不飽和重合性化合物であることがさらに好ましい。
【００６３】
次に、この発明形態における電子写真感光体の感光層について説明する。
【００６４】
先ず、アルミ等の導電性支持体上にバリアー機能と接着機能とを有する下引き層を設け、その上に電荷発生層及び電荷輸送層を積層したものであり、この場合、感光層の厚みは、５〜３０μｍの範囲である。また、このときの感光層の膜厚とは、電荷発生層、電荷輸送層および表面保護層におけるそれぞれの膜厚を合計したものである。
【００６５】
この実施形態による不飽和重合性官能基を有する正孔輸送性化合物は、上述した電荷発生層上に電荷輸送層として用いることができる。または、電荷発生層上に、電荷輸送層と結着樹脂とからなる電荷輸送層を形成した後に、表面保護層として用いることもできる。
【００６６】
いずれの場合も、表面層の形成方法は、正孔輸送性化合物を含有する溶液を塗布後、重合または硬化反応させるのが一般的である。なお、あらかじめ正孔輸送性化合物を含む溶液を反応させることにより硬化物を得た後、再度溶剤中に分散または溶解させたものなどを用いて、表面層を形成することも可能である。
【００６７】
また、上述の溶液を塗布する方法としては、浸漬コーティング法、スプレーコーティング法、カーテンコーティング法、およびスピンコーティングなどが知られている。そして、効率性／生産性の観点から、溶液を塗布する方法としては、浸漬コーティング法が望ましい。なお、蒸着やプラズマ処理などの、その他公知の製膜方法を適宜選択することが可能である。
【００６８】
また、表面層の比抵抗は、１０8〜１０13Ωｍ（１０10〜１０15Ωｃｍ）の範囲にすることが望ましい。
【００６９】
また、この実施形態においては、表面層中にはフッ素原子含有樹脂粒子を含有することも可能である。このフッ素原子含有樹脂粒子としては、４フッ化チレン樹脂、３フッ化塩化エチレン樹脂、６フッ化エチレンプロピレン樹脂、フッ化ビニル樹脂、フッ化ビニリデン樹脂、２フッ化２塩化エチレン樹脂および、これらの共重合体の中から少なくとも１種類以上を適宜選択するのが好ましい。
【００７０】
そして、上述のフッ素原子含有樹脂粒子としては、特に、４フッ化エチレン樹脂およびフッ化ビニリデン樹脂が好ましい。なお、樹脂粒子の分子量や粒径は、適宜選択することが可能であり、必ずしも上述の分子量や粒径に限定されるものではない。
【００７１】
表面層中におけるフッ素原子含有樹脂の割合は、表面層の全質量に対して、典型的には５〜４０質量％であり、好適には１０〜３０質量％である。これは、フッ素原子含有樹脂粒子の割合が４０質量％より多いと表面層の機械的強度が低下し易くなり、５質量％より少ないと表面層の表面の離型性、表面層の耐磨耗性や耐傷性が不十分になる可能性があるためである。
【００７２】
この発明の実施形態においては、分散性、結着性および対候性をより向上させるために、表面層中に、ラジカル補足剤や酸化防止剤などの添加物を加えることも可能である。また、この第１の実施形態において表面保護層の膜厚は、好適には０．２〜１０μｍの範囲であり、より好適には０．５〜６μｍの範囲である。
【００７３】
上記のようにして形成した感光ドラムを画像形成装置に供する場合、クリーニングブレードとの摩擦を適正化するために、表面層を粗面化することが行われており、その粗さＤ１としてはＲｚｊｉｓ（μｍ）で０．１μｍから１．５μｍが好適であり、０．１μｍより小さいと、ブレードとの摩擦が大きくなり、ブレードの損傷やドラム回転のトルクアップ等が発生し、１．５μｍより大きくなるとブレードからのトナーや外添剤のすり抜けが発生しやすくなり、更に好ましくは０．２μｍから０．６μｍが望ましい。
【００７４】
感光ドラム表面を粗面化するには、＃３０００等の塗粒を有するラッピングテープで研磨する、又は、ガラスや有アルミナ等のビーズを用いたブラスト等にて行う。
【００７５】
なお、今後、本発明における表面粗さＲｚとは、十点平均粗さＲｚｊｉｓを意味し、これはＪＩＳ  Ｂ０６０１（２００１）に基づき、サーフコーダＳＥ３４００（小坂研究所）にて、測定長さ２．５ｍｍ、測定速度０．１ｍｍ／ｓｅｃ、カットオフ０．８ｍｍで測定した値を示すものとする。
【００７６】
（帯電）
次に、この実施形態による帯電手段としての帯電ローラについて説明する。すなわち、この実施形態における帯電手段である可撓性の接触帯電部材としての帯電ローラ２は、芯金上にゴムまたは発泡体の中抵抗層を設けることにより形成される。
【００７７】
この中抵抗層は、たとえばウレタンなどの樹脂、たとえばカーボンブラックなどの導電性粒子、硫化剤または発泡剤などにより処方され、芯金の上にローラ状に形成された後、表面が研磨されている。
【００７８】
ここで、接触帯電部材である帯電ローラ２は、電極として機能することが重要である。すなわち、弾性を持たせて被帯電体との十分な接触状態を確保するとともに、移動する被帯電体を充電するために、十分に低い抵抗である必要がある。
【００７９】
他方、被帯電体にピンホールなどの低耐圧欠陥部位が存在した場合に電圧のリークを防止する必要がある。被帯電体として電子写真用感光体を用いた場合、十分な帯電性と耐リークを得るには、１０4〜１０7Ω程度の抵抗が望ましく、この実施形態においては、１０6Ωの抵抗を用いる。
【００８０】
また、帯電ローラ２の硬度に関しては、低すぎると形状が安定しないために被帯電体との接触性が悪くなり、高すぎると被帯電体との間に帯電ニップ部ａを確保することが困難になるのみならず、被帯電体表面に対するミクロな接触性が悪くなる。
【００８１】
したがって、帯電ローラ２の硬度としては、アスカーＣ硬度において、２５度以上６０度以下が好ましい範囲である。
【００８２】
なお、以下の説明においてアスカーＣ硬度とは、ＳＲＩＳ０１０１（日本ゴム協会標準規格）に規定されたデュロメータ（スプリング式硬度計）にて測定された値を示す。
【００８３】
帯電ローラ２の材質としては、弾性発泡体に限定するものではなく、弾性体の材料として、ＥＰＤＭ、ウレタン、ＮＢＲ、シリコーンゴムや、ＩＲなどに抵抗調整のためにカーボンブラックや金属酸化物などの導電性物質を分散したゴム材、または、これらの物質を発泡させたものを挙げることができる。なお、導電性物質を分散させることなく、イオン導電性の材料を用いて抵抗調整をすることも可能である。
【００８４】
帯電ローラ２は、被帯電体としての感光ドラム２に対して、弾性に抗した押圧力を１９．６Ｎ（２ｋｇｆ）で圧接させて配設する。
【００８５】
なお、この第１の実施形態においては、幅数ｍｍの帯電部が形成されている。
【００８６】
帯電ローラ２の抵抗値は、次のように測定する。
【００８７】
すなわち、プリンタの感光ドラム１をアルミニウム製のドラムと入れ替える。その後、アルミニウム製ドラムと帯電ローラ２の芯金との間に１００Ｖの電圧を加える。そして、このときに流れる電流値を測定することにより、帯電ローラ２の抵抗値を求める。
【００８８】
このようにして求められた、この実施形態による帯電ローラ２の抵抗値は、５×１０6Ωであった。なお、この抵抗の測定は、温度を２５℃とし、湿度を６０％の環境下で行った。
【００８９】
また、上述の帯電ローラ２は、感光ドラム１の回転に伴って、従動して回転する。この帯電ローラ２には、帯電用高圧電源から周波数２ｋＨｚ、総電流１８００μＡの定電流（その時のＶｐｐは約１．４ｋＶｐｐ）で制御され、重畳されるＤＣバイアスによって感光体電位が決定される。
【００９０】
（現像及び現像剤）
本実施例の現像は、反転現像装置を使用しておりであり、回転感光体１の外周面に形成された上記の静電潜像はこの現像装置４により露光部に現像剤（トナー）が付着して現像剤像（トナー像）として反転現像される。
【００９１】
本例の現像装置４は現像剤として負帯電性の平均粒径６．５μｍの磁性一成分像剤を用いた非接触現像装置である。現像装置４には、現像剤担持搬送部材としての直径１６ｍｍの現像スリーブがあり、この現像スリーブ内は固定のマグネットを内包する回転駆動されるスリーブから成り、現像剤をコートし、感光体１表面とのギャップを２５０μｍに固定した状態で、感光体１との現像部位において感光体１と同方向に１５０％の周速で回転させ、現像スリーブに現像バイアス電源より現像バイアス電圧を印加する。
【００９２】
現像装置内の現像剤はブレードと現像スリーブの規制による摺擦により摩擦帯電し、電荷を持つ。現像スリーブに印加する現像バイアス電圧は、−３００ＶのＤＣ電圧を用い、現像スリーブと感光体１の間で現像を行せる。
【００９３】
この実施形態による画像形成装置に用いられるトナーは粉砕法で生成される磁性一成分現像剤で、スチレン−アクリルやスチレン−メタクリル共重合体やポリエステル等の結着樹脂に、磁性体を結着樹脂１００質量部に対して５０から１００質量部加え、負帯電性の荷電制御剤としては、有機金属錯体、キレート化合物が有効で、モノアゾ金属錯体、アセチルアセトン金属錯体、芳香族ヒドロキシカルボン酸、芳香族ジカルボン酸系の金属錯体を用いることができる。使用量は結着樹脂１００質量部に対して０．１〜１５質量部、好ましくは０．１〜１０質量部である。
【００９４】
本発明の粉砕法トナーには、必要に応じて離型剤を添加することができる。例えば低分子量ポリエチレン、低分子量ポリプロピレン、パラフィンワックス、フィッシャートロプシュワックスなどの脂肪族炭化水素系ワックスまたはその酸化物；カルナバワックス、モンタン酸エステルワックスなどの脂肪族エステルを主成分とするワックスまたは、その一部または全部を脱酸化したものなどが挙げられ、添加量は結着樹脂１００質量部に対して０．１〜２０質量部、好ましくは０．５〜１０質量部である。
【００９５】
上記成分で校正される粉砕法トナーは、結着樹脂、離型剤、荷電制御剤、着色剤等をヘンシェルミキサー、ボールミル等の混合機により十分混合してから、加熱ロール、ニーダー、エクストルーダーの如き熱混練機を用いて溶融混練して、樹脂類を互いに相溶せしめた中に荷電制御剤、着色剤を分散または溶解せしめ、冷却固化後、機械的に所望の粒度に微粉砕し、さらに分級によって粒度分布をシャープにする。あるいは、冷却固化後、ジェット気流下でターゲットに衝突させて得られた微粉砕物を、熱または機械的衝撃力によって円形度を調節する。
【００９６】
さらに本発明に好適な例としては、現像性や転写性、クリーニング性や耐久性を向上させるためにさらに次の無機粉体を添加することもできる。マグネシウム、亜鉛、アルミニウム、チタン、セリウム、コバルト、鉄、ジルコニウム、クロム、マンガン、ストロンチウム、錫、アンチモン等の金属酸化物；チタン酸カルシウム、チタン酸マグネシウム、チタン酸ストロンチウム等の複合金属酸化物；硫酸バリウム、炭酸カルシウム、炭酸マグネシウム、炭酸アルミニウム等の金属塩；カオリン等の粘土鉱物；アパタイト等のリン酸化合物；炭化珪素、窒化珪素等の珪素化合物；カーボンブラックやグラファイト等の炭素粉末が挙げられる。
【００９７】
同様の目的で以下の有機粒子や複合粒子を添加することもできる。ポリアミド樹脂粒子、シリコーン樹脂粒子、シリコーンゴム粒子、ウレタン粒子、メラミン−ホルムアルデヒド粒子、アクリル粒子等の樹脂粒子；ゴム、ワックス、脂肪酸系化合物、樹脂等と金属、金属酸化物、塩、カーボンブラック等の無機粒子とからなる複合粒子；ポリ弗化エチレン、ポリ弗化ビニリデン等のフッ素樹脂；弗化カーボン等のフッ素化合物；ステアリン酸亜鉛等の脂肪酸金属塩；脂肪酸、脂肪酸エステル等の脂肪酸誘導体；硫化モリブデン、アミノ酸及びアミノ酸誘導体等が挙げられる。
【００９８】
なお、本発明の実施形態においては、高弾性高硬度な表面保護層を有する感光体を安定的に使用するために、先述したようにトナーには、一次粒子の平均粒径が８０ｎｍ以上２２０ｎｍ以下で、凝集体の粒径が８００ｎｍ以上の粒子が１個数％以下であり、ペロブスカイト型結晶で、粒子形状が概略立方体又は直方体であるものが６０個数％以上含有している無機微粉体であるチタン酸ストロンチウム又はチタン酸バリウムで、好ましくはチタン酸ストロンチウムであり、トナー樹脂１００質量部に対して０．１から５．０質量部、更に好ましくは、０．５質量部から２．０質量部外添されている。
【００９９】
本発明において使用されるペロブスカイト型結晶の無機微粉体は一次粒子の平均粒径が８０ｎｍ以上２２０ｎｍ以下でなければならず、１００ｎｍ以上１８０ｎｍ以下であるものが更に好ましい。
【０１００】
平均粒径が８０ｎｍ未満ではクリーナー部における当該粒子の研磨効果が不十分であり、また、クリーナー部からのすり抜けも多くなり、帯電部材の汚染を促進させるので好ましくなく、一方、２２０ｎｍ超では、クリーナー部での研磨効果が強すぎるためにドラムに傷が発生したり、またクリーニングブレードでの堰き止め効果が高くなり、ブレードと感光体との潤滑作用が低下するために、ブレードへの負荷が高くなり、ブレードが捲れたり、ブレード自身が欠け、摩耗したりする問題が生じる。
【０１０１】
また、該無機微粉体は着色粒子表面に必ずしも一次粒子として存在するとは限らず、凝集体として存在する場合もあるが、その場合でも凝集体の粒径が８００ｎｍ以上の粒子が１個数％以下でなければならない。８００ｎｍ以上の凝集体を含有した場合、一次粒径が２２０ｎｍ未満であっても感光体キズ、またブレード欠けが発生し、トナーすり抜けによる画像不良の問題が生じる。
【０１０２】
なお、本発明における無機微粉体の粒径については、電子顕微鏡にて５万倍の倍率で撮影した写真から１００個の粒径を測定して求めた。
【０１０３】
なお、概略立方体、直方体である無機微粉体の粒径は、微粉体の形状の中で最も長い長辺の長さ（Ｔ１）と最も短い短辺の長さ（Ｓ１）としたとき、以下の式を持って無機微粉体の粒径とした（図３参照）。
無機微粉体の粒径＝（Ｔ１＋Ｓ１）／２
【０１０４】
また本発明の無機微粉体中の、粒子形状が概略立方体または直方体であるものの含有率を６０個数％以上含有することで更に効率的に帯電生成物の除去が行えるため好ましい。
【０１０５】
該無機微粉体の概略立方体、直方体（サイコロ、キュービック状の形状）形状は、図４に電子顕微鏡にて５万倍の倍率で撮影した写真を示すような形状を示す。
【０１０６】
また現像性を良好なものにし、転写バイアスへの応答性を良好するには、本発明の表面処理をしたペロブスカイト型結晶の無機微粉体の帯電量の絶対値は２０ｍＣ／ｋｇ以上７０ｍＣ／ｋｇ以下であることが好ましく、且つ帯電極性がトナーと逆極性であることが好ましい。
【０１０７】
なお帯電量の測定方法については以下の通りである。
【０１０８】
温度２３℃，相対湿度５０％環境下、キャリアとしてＤＳＰ１３８（同和鉄粉工業社製）を用い、キャリア９．９ｇに測定する試料０．１ｇを加えた混合物を５０ｍｌ容量のポリエチレン製の瓶に入れ１００回震盪する。次いで図５に示すような、底に目開き３２μｍの金属メッシュのスクリーン１３のある金属製の測定容器１２に前記混合物を約０．５ｇを入れ、金属製のフタ１４をする。この時の測定容器１２全体の質量を秤りＷ１ｇとする。次に吸引機（測定容器２と接する部分は少なくとも絶縁体）において、吸引口１７から吸引し風量調節弁１６を調節して真空計１５の圧力を２５０ｍｍＡｑとする。この状態で２分間吸引を行ない現像剤を吸引除去する。この時の電位計１９の電位をＶ（ボルト）とする。ここで１８はコンデンサーであり容量をＣ（μＦ）とする。また吸引後の測定機全体の質量を秤りＷ２（ｇ）とする。この現像剤の摩擦帯電量（ｍＣ／ｋｇ）は、下式の如く計算される。
摩擦帯電量＝ＣＶ／（Ｗ１−Ｗ２）
【０１０９】
本発明のトナーは、フロー式粒子像分析装置による平均円形度が０．９４〜０．９９であることで耐久によるトナーの流動性悪化を軽減するために好ましい。
【０１１０】
平均円形度が０．９４に満たない場合は、トナーは不定形に近づくため耐久での流動性悪化が起り易くなり、また転写効率も悪化するため好ましくない。また平均円形度が０．９９を超えると感光体のクリーニング不良の発生確率が増大する。
【０１１１】
本発明において、平均円形度は東亜医用電子株式会社製  フロー式粒子像分析装置  ＦＰＩＡ−１０００にて測定した。
【０１１２】
測定は、フィルターを通して微細なごみを取り除き、その結果として１０-3ｃｍ3の水中に測定範囲（例えば、円相当径０．６０μｍ以上１５９．２１μｍ未満）の粒子数が２０個以下の水中にノニオン型界面活性剤（和光純薬社製コンタミノンＮ）を数滴加えた水溶液１０ｍｌ中に、トナー５ｍｇを加え、超音波分散機としてＳＴＭ社製ＵＨ−５０で分散処理を行なって調製した試料分散液を用いて、０．６０μｍ以上１５９．２１μｍ未満の円相当径を有する粒子の粒度分布を測定する。
【０１１３】
測定の概略は以下のとおりである。
【０１１４】
試料分散液は、フラットで偏平な透明フローセル（厚み約２００μｍ）の流路（流れ方向に沿って広がっている）を通過させる。フローセルの厚みに対して交差して通過する光路を形成するように、ストロボとＣＣＤカメラがフローセルに対して相互に反対側に位置するように装着される。試料分散液が流れている間に、ストロボ光がフローセルを流れている粒子の画像を得るために１／３０秒間隔で照射され、その結果それぞれの粒子はフローセルに平行な一定範囲を有する２次元画像として撮影される。それぞれの粒子の２次元画像の面積から、同一面積を有する円の直径を円相当径として算出する。
【０１１５】
約１分間で、１２００個以上の粒子の円相当径を測定することができ、円相当径分布に基づく数及び規定された円相当径を有する粒子の割合（個数％）を測定できる。
【０１１６】
平均円形度は、上記フロー式粒子像分析装置ＦＰＩＡ−１０００を用いて測定された粒子の円形度を下式より求め、測定された全粒子の円形度の総和を全粒子数で除した値を平均円形度と定義する。
円形度＝（粒子像と同じ投影面積を持つ円の周囲長）／（粒子の投影像の周囲長）
【０１１７】
本発明における平均円形度とは、トナー粒子の凹凸の度合いの指標であり、トナーが完全な球形の場合１．００を示し、トナー形状が複雑になるほど平均円形度は小さな値となる。
【０１１８】
また、本発明の上記円形度を満足するトナーは、その重量平均粒径Ｄ２が４〜７μｍの範囲にあることが好ましい。４μｍより小さいと非静電的な付着力（ファンデルワールス力）等が増大して、感光体や転写ローラ等への付着性が上がり、融着やフィルミングを発生させやすくなるからであり、トナーの重量平均粒径は、コールターマルチサイザーＩＩ（コールター社製）を用い測定した。コールターマルチサイザーＩＩに個数分布，体積分布を出力するインターフェース（日科機製）及びＰＣ９８０１パーソナルコンピューター（ＮＥＣ製）を接続し、電解液は１級塩化ナトリウムを用いて１％ＮａＣｌ水溶液を調製する。例えば、ＩＳＯＴＯＮ  Ｒ−ＩＩ（コールターサイエンティフィックジャパン社製）が使用できる。測定法としては、前記電解水溶液１００〜１５０ｍｌ中に分散剤として界面活性剤、好ましくはアルキルベンゼンスルフォン酸塩を０．１〜５ｍｌ加え、更に測定試料を２〜２０ｍｇ加える。試料を懸濁した電解液は、超音波分散器で約１〜３分間分散処理を行い、前記コールターマルチサイザーによりアパーチャーとして１００μｍアパーチャーを用いて、２μｍ以上のトナーの体積、個数を測定して体積分布と個数分布を算出した。それから本発明に係る体積分布から求めた重量基準（各チャンネルの代表値をチャンネル毎の代表値とする）の重量平均粒径を求めた。
【０１１９】
本発明のトナーの製造方法は特に限定されないが、平均円形度を０．９４〜０．９９にするためには、懸濁重合法、機械式粉砕法、球形化処理等によって製造されるのが好ましい。
【０１２０】
（転写装置）
図１における６は接触転写手段としての中抵抗の転写ローラであり、感光体１に所定に圧接させて感光体上のトナー像を転写材へ転写するものであり、感光体に接触することにより回転駆動したり、他の手段に連結されることにより回転駆動される。
【０１２１】
以下に、転写ローラについて詳しくに説明する。本発明で使用する転写ローラは、良導電性シャフトの外周に導電性を有する弾性層を形成したものである。ここで、上記シャフトとしては、良好な導電性を有するものであれば、いずれのものも使用し得るが、通常は金属製の中実体からなる芯金や内部を中空にくりぬいた金属製円筒状円筒体等の金属製シャフトが用いられる。
【０１２２】
上記弾性層としては、導電性ゴム又はポリウレタン等のエラストマーやフォーム材料を基材として用いることができる。
【０１２３】
発泡導電性ゴムとしては、エチレン−プロピレン−ジエン三元共重合体ゴム（ＥＰＤＭ）、クロロプレンゴム、クロロスルフォン化ポリエチレンに導電材を配合したもの、エピクロルヒドリンとエチレンオキサイドの共重合ゴムの発泡体又はエピクロルヒドリンとエチレンオキサイドとの共重合ゴムに導電材を配合したものの発泡体を好適に使用できる。
【０１２４】
これらのゴム組成物に配合する導電材としては、まず粉体について例示すればケッチェンブラックＥＣ、アセチレンブラック等の導電性カーボン、ＳＡＦ、ＩＳＡＦ、ＨＡＦ、ＦＥＦ、ＧＰＦ、ＳＲＦ、ＦＴ、ＭＴ等のゴム用カーボン、酸化処理等を施したカラー（インク）用カーボン、熱分解カーボン、天然グラファイト、人造グラファイト、アンチモンドープの酸化錫、酸化チタン、酸化亜鉛、ニッケル、銅、銀、ゲルマニウム等の金属及び金属酸化物、ポリアニリン、ポリピロール、ポリアセチレン等の導電性ポリマー等が挙げられる。その配合量は、全ゴム成分１００質量部に対して３〜１００質量部、特に５〜５０質量部とすることができ、これにより弾性層の体積抵抗を１０2〜１０10Ω・ｃｍに調整することができる。
【０１２５】
上記の導電性を付与されたゴムを押し出し成型した場合、表面が不均一であり、表面付近の発泡が不安定で発泡ムラ、硬度ムラが多いため表面の研磨を行い、所望の外径のローラ形状に成型する。
【０１２６】
弾性層の研磨方法は、特に制限されないが、一般には湿式法又は乾式法等があり、例えば、湿式法による研磨方法は、砥石と弾性層の間に水やオイル等の潤滑剤を吹きつけながらを研磨する方法が採用できるが、感光ドラムへの汚染の問題から潤滑剤としては水が好ましい。なお、乾式法による研磨方法を採用する場合には、研削速度や砥石の種類等を十分に考慮すれば良いが、作業性の点から湿式法が好ましく用いられる。
【０１２７】
弾性層の硬度は、アスカーＣ硬度（荷重４．９Ｎ）で２０〜５０°とすることが好ましい。この場合、硬度が５０°を超えると感光ドラム等との接触面積が小さくなり、良好な現像が行えなくなる恐れがあるが、逆にあまり低硬度にすると圧縮永久歪が大きくなり、何らかの理由で現像ローラに変形や偏心が生じた場合、転写材搬送速度むらが発生するからである。このため、弾性層の硬度を低硬度にする場合でも、圧縮永久歪をなるべく小さくすることが好ましく、具体的には２０％以下とすることが好ましい。
【０１２８】
このように弾性層を形成した後、弾性層の抵抗を均一化し放電ムラを防止し、感光体のピンホールリーク等を防止するため表面層をコートする。表面層の体積抵抗率は１０5から１０9（Ω・ｃｍ）が好ましい。表面層としてコートするコート剤は、有機溶媒や水に溶解させたポリウレタン等の帯電系列的に、鉄に対してネガ性である各種高分子化合物のバインダーを用い、塗料を抵抗層として適当な体積抵抗値に調整するためにバインダー中に導電性の微粒子を分散する。
【０１２９】
表面層のコート剤のバインダーとしてウレタン等のネガ性である各種高分子化合物を用いることにより、トナーに外添されている無機微粉体がネガ帯電トナーと逆極性の帯電性を有して、ポジ帯電性を有しているため、感光体上にトナーから遊離した無機微粉体が転写ローラ表面に転移しても、プラス放電である転写バイアスの影響により、転写材裏に転移することにより転写ローラ表面に堆積し続けることはない。
【０１３０】
本実施例では導電性の微粒子としてアンチモンドープして導電化処理を施した酸化スズ微粒子を用いた。これは、導電性微粒子としてカーボンブラックのように低い体積抵抗値の低いものを用いると、添加量に対する塗料の体積抵抗値の変動が大きく抵抗制御の安定性にかけるため、比較的高い体積抵抗値を持つ粉体を用いることが好ましいためである。
【０１３１】
このようにして作製した塗料を弾性スポンジローラ表面に塗工する。本実施例では塗工方法としてディッピング塗工法を用い、表面層の厚みを１０〜３０μｍ程度に調節した。この表面層の厚さとしては、使用するトナー径より大きいことが好ましい。しかし、このほかにもロール塗工法、ビーム塗工法等適宜用いることが可能である。
【０１３２】
また、塗工した表面層を安定化させるため、熱風乾燥炉で乾燥させることにより、転写ローラとしての硬度（アスカーＣ硬度）を表面層塗工前のゴム弾性層のときよりも数度、好ましくは３〜５度程度高くすることが好ましい。従って、弾性層上に表面層を形成した転写ローラとしての硬度は２３°から５５°が好ましい。この場合、硬度の上下限は上述した弾性層の硬度についての記載と同様である。
【０１３３】
また表面層を形成された転写ローラとしての表面粗さＲｚｊｉｓ：Ｄ３としては、１μｍから５０μｍ程度が好ましく、転写ローラの表面粗さＲｚｊｉｓ：Ｄ３が１μｍより小さいと、転写材との摩擦が小さくなり、搬送性が不安定になり、逆に５０μｍを超えると低湿環境下での放電ムラが発生する危険性があるためである。しかし、上記の範囲内でも、本発明の式（Ａ）を成立させる範囲内でなければならない。
【０１３４】
上記のように、表面層を形成する前の弾性層の硬度より、弾性層上に表面層を形成した後の硬度が高く、更には表面層の厚さをトナー粒径以上に設定することにより、転写ローラとして実施に感光体へ押圧されている状態でも、表面の硬度が高いため、転写ローラが感光体へ加圧され、転写ローラが変形してもその表面層の形状は維持されつつ、弾性層自体が全体として変形するため、感光体への接触状態が安定し、且つ、表面粗さが維持されるので、トナーや、外添剤の付着が低減される効果を発揮できる。
【０１３５】
上記のような転写ローラはバネなどにより感光体へ加圧されるが、加圧力としては１．６×１０-2Ｎ／ｃｍから６．３×１０-1Ｎ／ｃｍが好ましく、更には、３．０×１０-2Ｎ／ｃｍから３．０×１０-1Ｎ／ｃｍが好ましい。
【０１３６】
加圧力が１．６×１０-2Ｎ／ｃｍより小さいと、転写材と感光ドラムの密着性が低下するため、転写ムラや転写抜け、更には転写材搬送安定性が生じ易く、また逆に６．３×１０-1Ｎ／ｃｍより大きくなると、中抜けが発生したり、転写ローラ及び感光ドラム両者のダメージが大きくなったり、融着、フィルミング発生の危険が増大するからである。
【０１３７】
また、転写ローラが感光ドラムと接触することにより回転駆動される場合は、転写ローラの周速度は感光ドラムと同じであるが、転写ローラの周速度と感光ドラムの周速度を異ならせる場合は、感光ドラムの周速差に対して転写ローラの周速度を１％以内で変化させることも有効である。周速差が１％以上与えた場合は、転写時に画像が崩れるばかりではなく、転写ローラの表面粗さがトナー粒径より大きいために、積極的に感光ドラム上のトナーを転写ローラ上へかきとることになり、本発明の効果が小さくなってしまうからである。
【０１３８】
（感光ドラムと転写ローラとトナーの関係について）
以下に、本発明の特徴である、転写ローラへのトナーや外添剤汚れに対する感光ドラムと転写ローラとのトナーとの関係について、従来例と比較して説明する。なお、以下の説明で硬度としてはアスカーＣ硬度計で測定した硬度を示すものとする。
【０１３９】
前述したように、図６−Ａには転写ローラの表面粗さをトナー粒径より粗くすることにより、感光ドラム上に付着しているトナーや外添剤と転写ローラの接触確率を減らすモデル図が示されている。通常、転写ローラの表面粗さは感光ドラムに加圧されていない状態で測定されている。しかし、実際に感光ドラムに実使用状態で加圧されている状態では、転写ローラは弾性体であるため、図６−Ｂに示されるように、表面の凹凸が感光ドラムの表面に沿ってつぶれてしまい、転写ローラ表面と感光ドラム上の粒子（トナーや外添剤）との接触確率が非常に増大し、転写ローラへ転移する粒子が増えてしまう。
【０１４０】
そこで、実使用状態（感光ドラムに転写ローラが加圧されている状態）を想定するため、転写ローラの表面粗さＲｚｊｉｓを転写ローラのゴム硬度であるアスカーＣ硬度で規格化したパラメータを考案した。
【０１４１】
この理由としてはゴム等の硬度を規定するアスカーＣ硬度は硬度計で測定した時に全く変形しない状態を１００°、完全に変形してしまう硬度を０°と規定しているのを利用し、荷重時変形のし易さの割合であると読み替えることができる。そこで、実使用状態での転写ローラの表面粗さを表す指標として、転写ローラの表面粗さＲｚｊｉｓ：Ｄ３をアスカーＣ：Ｃで規格化した値を加圧下での表面粗さと規定する。
【０１４２】
また同様に、本発明に使用される感光ドラムおいても、前述したように荷重を順次かけて行き、規定値に達した後、荷重を取り除いた時に、その変形の戻り具合の値としての弾性変形率Ｗｅが通常の感光体よりも高い特徴があり、同様な考え方が成り立つはずであるが、転写ローラに比べて感光ドラムの硬度が高くて変形しにくいことを考慮して、感光体の表面粗さＲｚｊｉｓ：Ｄ１を弾性変形率Ｗｅの１／１０で規格化したパラメータも導入する。
【０１４３】
ここで、感光体上に存在するトナーや外添剤等が転写ローラに転移することにより転写ローラ上に堆積したり、転写ローラからの圧接や摺擦によって感光体上に固着し、融着、フィルミングへと成長させないためには、実使用状態（転写ローラが感光ドラムへ加圧されている状態）下で、
１．感光体上にトナーが埋め込まれないように、感光体表面粗さがトナー粒径より小さいこと…Ｄ１×Ｗｅ／１０＜Ｄ２
２．転写ローラ表面粗さがトナー粒径より大きく、感光ドラムに接した転写ローラとのトナーの接触確率が小さいこと
Ｄ２＜Ｄ３×Ｃ／１００
３．また、上記２が成立するような表面を有する転写ローラであること
４．トナーや外添剤（特にチタン酸ストロンチウム）が転写ローラに付着しても堆積し続けず、感光ドラムへ戻ってクリーナに回収されること
が必要である。
【０１４４】
そこで、これらを満たすためには、転写ローラ表面部分の硬度を高めに設定して、ローラを形成しているゴム弾性全体が変形することで、転写部の当接状態を安定化させれば良いことが分かる。
【０１４５】
そこで、図６−Ｃに示すように、本発明においては前述したように、転写ローラとしては弾性体の上に、表面層を形成することにより、ローラ全体として弾性体ゴム硬度より３〜５°程度高くすることで、更に好ましくは、この表面層の厚さがトナー粒径よりも大きければ、加圧された場合でも表面層は初期の粗さが維持され、硬度が高くて変形しがたい表層部分がトナー粒径よりも大きければ、感光体上のトナーに接触する確率が低減するために好ましい。
【０１４６】
また、トナーから遊離した外添剤がトナー画像を転写材に転写するバイアスが印加された場合に、転写ローラ表層がトナーと同じネガ性の帯電極性を有し、且つ、外添剤（特にチタン酸ストロンチウム）が適正なポジ帯電性を有していることにより、転写バイアス荷に応答して感光ドラムへ戻る事ができる。
【０１４７】
以上のように構成することにより、加圧された場合においても、転写ローラ表面の形状は維持しつつもローラ全体で転写ニップを形成して良好な転写及び、転写ローラへの汚れの転移、堆積、及び感光体表面への汚れの固着等が防止できる。
【実施例】
【０１４８】
以下、本発明の実施例について記述するが、これらの記述に限定されるものではない。
【０１４９】
先ず、本実施例で使用される感光体及び転写ローラについて記述する。
【０１５０】
（感光体１）
感光ドラム１としては、以下のようにして作製した。３０φのアルミニウムシリンダーを硬度試験用と実機テスト用とを用意する。導電層用の塗料を以下の手順で調製した。１０％の酸化アンチモンを含有する酸化スズで被覆した導電性酸化チタン粉体５０部（質量部、以下同様）、フェノール樹脂２５部、メチルセロソルブ２０部、メタノール５部およびシリコーンオイル（ポリジメチルシロキサンポリオキシアルキレン共重合体、平均分子量３０００）０．００２部をφ１ｍｍガラスビーズを用いたサンドミル装置で２時間分散して調製した。この塗料をシリンダー上に浸漬塗布方法で塗布し、１４０℃で３０分乾燥して、膜厚２３μｍの導電層を形成した。
【０１５１】
次に、Ｎ−メトキシメチル化ナイロン５部をメタノール９５部中に溶解し、中間層用塗料を調製した。この塗料を前記の導電層上に浸漬コーティング法によって塗布し、１００℃で２０分間乾燥して、０．６μｍの中間層を形成した。
【０１５２】
次に、ＣｕＫαのＸ線回折におけるブラック角２θ±０．２度が９．０度、１４．２度、２３．９度及び２７．１度に強いピ−クを有するオキシチタニウムフタロシアニンを３部、ポリビニルブチラ−ル（商品名エスレックＢＭ２、積水化学（株）製）３部及びシクロヘキサノン３５部をφ１ｍｍガラスビ−ズを用いたサンドミル装置で２時間分散して、その後に酢酸エチル６０部を加えて電荷発生層用塗料を調製した。この塗料を前記の中間層の上に浸漬塗布方法で塗布して５０℃で１０分間乾燥し、膜厚０．２μｍの電荷発生層を形成した。
【０１５３】
電荷発生層を形成した後、下記構造式（４）のスチリル化合物を１０部
【０１５４】
【化１】
2006184688.tif 000004
および下記構造式（５）の繰り返し単位を有するポリカーボネート樹脂１０部を
【０１５５】
【化２】
2006184688.tif 000005
（Ｍｖ≒２００００）
モノクロロベンゼン５０部およびジクロロメタン３０部の混合溶媒中に溶解し、電荷輸送層用塗布液を調製した。この塗布液を前記の電荷発生層上に浸漬コーティングし、１２０℃で１時間乾燥することによって膜厚が２０μｍの電荷輸送層を形成した。
【０１５６】
【化３】
2006184688.tif 000006
【０１５７】
次いで、上記構造式（３）の正孔輸送性化合物６０部をモノクロロベンゼン５０部およびジクロロメタン５０部の混合溶媒中に溶解し保護層用塗料を調製した。この保護層用塗料には、フッ素原子含有樹脂粒子として４フッ化エチレン樹脂を保護層の全質量に対して４０質量％含有させた。
【０１５８】
この塗布液を前記の電荷輸送層上にコーティングし、酸素濃度１０ｐｐｍの雰囲気下で加速電圧１５０ＫＶ、照射線量５０ＫＧｙの条件で電子線を照射した。その後引き続いて、同雰囲気下で感光体の温度が１００℃になる条件で１０分加熱処理をおこない、更に硬化度を上げるため、空気中で１４０℃になる条件下で１時間加熱処理を行い、膜厚５μｍの保護層を形成し、電子写真感光体を得た。
【０１５９】
硬度試験用の感光体を２５℃湿度５０％の環境下に２４時間放置した後、前述した微小硬さ測定装置フィシャースコープＨ１００Ｖ（Ｆｉｓｃｈｅｒ社製）を用いて、弾性変形率Ｗｅを求めるとＷｅが４５％であった。
【０１６０】
また、上記で作製したドラム表面を＃３０００のラッピングテープで粗面化して、表面粗さＲｚｊｉｓ：Ｄ１を測定すると０．３であった。
【０１６１】
（感光体２）
感光体１において作製されたドラム表面を＃１５００のラッピングテープで粗面化して、表面粗さＲｚｊｉｓ：Ｄ１を測定すると０．８であった。
【０１６２】
（感光体３）
感光体１において作製されたドラム表面を＃１０００のラッピングテープで粗面化して、表面粗さＲｚｊｉｓ：Ｄ１を測定すると１．２であった。
【０１６３】
（感光体４）
感光体１において作製されたドラム表面を＃８００のラッピングテープで粗面化して、表面粗さＲｚｊｉｓ：Ｄ１を測定する１．５であった。
【０１６４】
（感光体５）
感光体１において保護層用塗料中のフッ素原子含有樹脂粒子として４フッ化エチレン樹脂を保護層の全重量に対して３０質量％含有させたもので、同様に弾性変形率Ｗｅを求めるとＷｅが５０％であった。この表面を＃３０００のラッピングテープで粗面化して表面粗さＲｚｊｉｓ：Ｄ１を測定すると０．３であった。
【０１６５】
（感光体６）
感光体５において作製されたドラム表面を＃１５００のラッピングテープで粗面化して、表面粗さＲｚｊｉｓ：Ｄ１を測定すると０．８であった。
【０１６６】
（感光体７）
感光体５において作製されたドラム表面を＃１０００のラッピングテープで粗面化して、表面粗さＲｚｊｉｓ：Ｄ１を測定すると１．２であった。
【０１６７】
（感光体８）
感光体５において作製されたドラム表面を＃８００のラッピングテープで粗面化して、表面粗さＲｚｊｉｓ：Ｄ１を測定すると１．５であった。
【０１６８】
（感光体９）
感光体１において保護層用塗料中のフッ素原子含有樹脂粒子として４フッ化エチレン樹脂を保護層の全質量に対して１０質量％含有させたもので、同様に弾性変形率Ｗｅを求めるとＷｅが５５％であった。この表面を＃３０００のラッピングテープで粗面化して表面粗さＲｚｊｉｓ：Ｄ１を測定すると０．３であった。
【０１６９】
（感光体１０）
感光体９において作製されたドラム表面を＃１５００のラッピングテープで粗面化して、表面粗さＲｚｊｉｓ：Ｄ１を測定すると０．８であった。
【０１７０】
（感光体１１）
感光体９において作製されたドラム表面を＃１０００のラッピングテープで粗面化して、表面粗さＲｚｊｉｓ：Ｄ１を測定すると１．２であった。
【０１７１】
（感光体１２）
感光体９において作製されたドラム表面を＃８００のラッピングテープで粗面化して、表面粗さＲｚｊｉｓ：Ｄ１を測定すると１．５であった。
【０１７２】
（感光体１３）
感光体１において保護層用塗料中のフッ素原子含有樹脂粒子として４フッ化エチレン樹脂を保護層の全質量に対して０質量％含有させたもので、同様に弾性変形率Ｗｅを求めるとＷｅが６０％であった。この表面を＃３０００のラッピングテープで粗面化して表面粗さＲｚｊｉｓ：Ｄ１を測定すると０．３であった。
【０１７３】
（感光体１４）
感光体１３において作製されたドラム表面を＃１５００のラッピングテープで粗面化して、表面粗さＲｚｊｉｓ：Ｄ１を測定すると０．８であった。
【０１７４】
（感光体１５）
感光体１３において作製されたドラム表面を＃１０００のラッピングテープで粗面化して、表面粗さＲｚｊｉｓ：Ｄ１を測定すると１．２であった。
【０１７５】
（感光体１６）
感光体１３において作製されたドラム表面を＃８００のラッピングテープで粗面化して、表面粗さＲｚｊｉｓ：Ｄ１を測定すると１．５であった。
【０１７６】
次に、ここで使用した転写ローラについて説明する。
【０１７７】
（転写ローラ１〜１６）
転写ローラ１は８φの金属製の芯金に外径１６φとなるように、弾性層及び表面層を形成した。弾性層はＥＰＤＭを使用し、この状態でのアスカーＣ硬度は１７°であり、この上に膜厚１０μｍの水溶性ポリウレタン塗料に酸化スズを添加して抵抗を調節し、塗布後に乾燥させることにより、塗布後のアスカーＣ硬度：Ｃを２０°とした。またこの転写ローラの表面粗さＲｚｊｉｓ：Ｄ３は５μｍであった。
【０１７８】
以下、使用した転写ローラの種類は以下のとおりである。
【０１７９】
【表１】
2006184688.tif 000007
【０１８０】
次に、ここで使用したトナーについて説明する。
【０１８１】
トナーとしてはトナー１として重量平均粒径が６．５μｍ、平均円形度が０．９４の一成分磁性トナーに対して、一次粒子の平均粒径が１００ｎｍで、凝集体の粒径が８００ｎｍ以上の粒子が０．５個数％であり、ペロブスカイト型結晶で、粒子形状が概略立方体又は直方体であるものが８０個数％含有されているチタン酸ストロンチウムをトナー１００質量部に対して、１質量部外添したものである。
【０１８２】
本発明の画像形成方法を実施するための画像形成装置として、レーザービームを用いた有機感光体デジタル複写機を用意した。該装置の概略は、感光体の帯電手段として帯電ローラを備え、現像手段として現感光体上の現像剤と感光体が非接触であって一成分ジャンピング現像方法を採用した一成分現像器を備え、転写手段として帯電ローラを備え、ブレードクリーニング手段、帯電前露光手段を備える。また、感光体帯電器及び、クリーニング手段、感光体は一体型のユニットとなっている。プロセススピードは２１０ｍｍ／ｓであり、感光体、転写ローラ、トナーを上記のものに入替えて使用した。
【０１８３】
上記の画像形成装置を用いて、以下に示す評価方法に従って評価を行った。
【０１８４】
（評価）
３０℃，８０％の環境下で、幅３ｃｍの黒縦帯を等間隔で５本並べたＡ４チャートを連続モードで１０００枚画像形成を行い転写ローラ上をテーピングし、それを白紙及び、黒紙上に貼り付けて、白紙及び黒紙上に何もつけないテープを貼った部分との濃度差を測定した。濃度測定は、反射濃度計ＲＤ９１８（マクベス社製）で行った。評価のランク分けは、以下のように行った。なお、白紙との濃度差は主としてトナーの付着量をみるためであり、黒紙との濃度差は主として白色をしている外添剤（チタン酸ストロンチウム）の付着を調べるためである。
１：濃度差が０．１以下である。
２：濃度差が０．１〜０．２である。
３：濃度差が０．３〜０．４である。
４：濃度差が０．４以上である。
【０１８５】
【表２】
2006184688.tif 000008
【０１８６】
上記、実施例、比較例からわかるように、Ｄ１×Ｗｅ／１０＜Ｄ２＜Ｄ３×Ｃ／１００の不等式が成立している、つまり実加圧状態での実質的なドラム表面粗さを示すＤ１×Ｗｅ／１０がトナー粒径Ｄ２より小さく、且つ、加圧下での実質的な転写ローラの表面粗さＤ３×Ｃ／１００がトナー粒径Ｄ２より大きい場合に、転写ローラ汚れランクが２以下と小さく、汚れが少ないことを示している。実施例１と比較例１を実際に３０℃／８０％の環境と２３℃／５％の環境で実機通紙を５００００枚画だしを行った場合も上記評価と同様の結果であった。
【０１８７】
これまでの説明では、この発明が接触帯電、一成分磁性トナーの画像形成装置で説明してきたが、これらの画像形成方法や装置に拘束されることなく、感光体、トナー、転写以外については、特に制約されず、公知の様々な方法、手段、装置にも適応できる。
【図面の簡単な説明】
【０１８８】
【図１】本発明を好適に実施する画像形成装置の概略構成断面図である。
【図２】フィシャースコープＨ１００Ｖ（Ｈ．Ｆｉｓｃｈｅｒ社製）の出力チャートの概略図である。
【図３】無機微粉体の粒径測定における長辺と短辺の概略図である。
【図４】無機微粉体の電子顕微鏡写真（５万倍）の一例を示す図である。
【図５】帯電量測定装置の概略図である。
【図６−Ａ】感光ドラム表面、転写ローラ表面、トナーの関係をモデル的に説明する図である。
【図６−Ｂ】加圧下における感光ドラム、転写ローラ、トナーの関係をモデル的に説明する図である。
【図６−Ｃ】本発明の特徴をモデル的に説明する図である。
【符号の説明】
【０１８９】
１  感光ドラム
２  帯電ローラ
４  現像器
５  転写ローラ
【図１】
2006184688.tif 000009
【図２】
2006184688.tif 000010
【図３】
2006184688.tif 000011
【図４】
2006184688.tif 000012
【図５】
2006184688.tif 000013
【図６−Ａ】
2006184688.tif 000014
【図６−Ｂ】
2006184688.tif 000015
【図６−Ｃ】
2006184688.tif 000016